(57)【特許請求の範囲】
【請求項１】
酸化チタンまたは酸化チタンと酸化チタン以外の酸化物とからなる下記式（１）で表される管状酸化チタン粒子であって、結晶型がアナタース型であり、結晶子径が１０〜４０ｎｍの範囲にあることを特徴とする管状酸化チタン粒子からなる消臭剤。
ＴｉａＭｂＯ２・ｍＨ2Ｏ  ・・・（１）
（ａ＋ｎｂ／４＝１、０≦ｂ≦０.２、０≦ｍ≦０．５）
（Ｍ：Ｔｉ以外の元素、ｎはＭの価数、ｍは水分子のモル数）
【請求項２】
前記管状酸化チタン粒子が、平均管外径（Ｄout）が５〜４０ｎｍの範囲にあり、平均管内径（Ｄin）が４〜２０ｎｍの範囲にあり、平均管の厚みが０.５〜１０ｎｍの範囲にあり、平均長さ（Ｌｐ）が５０〜１０００ｎｍの範囲にあり、アスペクト比（Ｌｐ）／（Ｄout）が１０〜２００の範囲にある請求項１記載の管状酸化チタン粒子からなる消臭剤。
【請求項３】
前記酸化チタン以外の酸化物がＳｉＯ２、ＺrＯ２、ＺnＯ、Ａl２Ｏ３、ＣeＯ２、Ｙ２Ｏ３、Ｎd２Ｏ３、ＷＯ３、Ｆe２Ｏ３、Ｓb２Ｏ５から選ばれる１種以上の酸化物である請求項１又は２記載の管状酸化チタン粒子からなる消臭剤。
【請求項４】
前記管状酸化チタン粒子が１５０〜７００℃の温度で焼成されたものである請求項１〜３のいずれかに記載の管状酸化チタン粒子からなる消臭剤。
【発明の詳細な説明】
【技術分野】
【０００１】
本発明は、管状の酸化チタン粒子からなる消臭剤に関し、さらに詳しくは、特定の結晶型と結晶子径を有する管状酸化チタン粒子からなる消臭剤に関する。
【背景技術】
【０００２】
酸化チタン粒子、酸化チタン系複合酸化物粒子はその化学的特性を利用した用途が広く、たとえば酸素と適当な結合力を有するとともに耐酸性を有するため、酸化還元触媒あるいは担体、紫外線の遮蔽力を利用した化粧材料またはプラスチック材料の表面コート剤、さらには高屈折を利用した反射防止コート材、導電性を利用した帯電防止材として用いられたり、これらの効果を組み合わせて機能性材料として用いられたり、さらに光触媒作用を使用した防菌剤、防汚剤、超親水性被膜などに用いられている。
このような中、近年、環境問題の中に悪臭問題がクローズアップされている。悪臭の発生源としては従前の工場等から生活の場へと重点が移ってきている。これらの悪臭は主に動物や植物などの有機物が腐敗、分解したものであり、例えば、アンモニア、アミン類などの塩基性成分、硫化水素、メルカプタンなどの酸性成分がその原因物質とされている。
【０００３】
本発明者らは特開２００４−２５０２３９号公報（特許文献１）において、特定のゾルを用いると、原料を高温で焼成することなく、単分散した管状酸化チタン粒子が高収率で得られ、これに、白金、パラジウム等の金属塩を担持し、還元処理すると消臭性能、酸化触媒性能に優れた管状酸化チタン粒子が得られることを開示している。
しかしながら、このような金属成分を担持した消臭剤は極めて高価であり、必要に応じて金属を回収するとしても経済性に問題があった。さらに、金属を担持することにより白色度が低下し、また金属の種類、金属の担持量によっては着色することから、消臭剤の用途に制限があった。
【０００４】
一方、特開平１０−１５２３２３号公報（特許文献２）によれば、高比表面積を有するナノチュウーブ結晶性チタニアが公知である。しかしながら、前記公報の実施例を忠実に実施した結果、得られる結晶性チタニア粒子中には、チューブ状以外に粒状粒子や凝集体粒子が生成し、ナノチュウーブ結晶性チタニアの収率が低く、またナトリウムの残存量が多いために消臭剤としては充分な性能が得られなかった。
【０００５】
【特許文献１】特開２００４−２５０２３９号公報
【特許文献２】特開平１０−１５２３２３号公報
【発明の開示】
【発明が解決しようとする課題】
【０００６】
本発明者らは、さらに鋭意研究を重ねた結果、特定の管状酸化チタン粒子は金属を担持しなくても高い消臭性能を発現することを見出して本願発明を完成するに至った。
即ち、本発明は、安価で、高い消臭性能を備えた管状酸化チタン粒子からなる消臭剤を提供することを発明が解決しようとする課題とするものである。
【課題を解決するための手段】
【０００７】
本発明の管状酸化チタン粒子からなる消臭剤は、酸化チタンまたは酸化チタンと酸化チタン以外の酸化物とからなる下記式（１）で表される管状酸化チタン粒子であって、結晶型がアナタース型であり、結晶子径が１０〜４０ｎｍの範囲にあることを特徴とするものである。
ＴｉａＭｂＯｘ・ｍＨ2Ｏ  ・・・（１）
（ａ＋ｎｂ／４＝１、０≦ｂ≦０.２、１≦ｘ≦２、０≦ｍ≦０．５）
（Ｍ：Ｔｉ以外の元素、ｎはＭの価数、ｍは水分子のモル数）
【０００８】
前記管状酸化チタン粒子は、平均管外径（Ｄout）が５〜４０ｎｍの範囲にあり、平均管内径（Ｄin）が４〜２０ｎｍの範囲にあり、平均管の厚みが０.５〜１０ｎｍの範囲にあり、平均長さ（Ｌｐ）が５０〜１０００ｎｍの範囲にあり、アスペクト比（Ｌｐ）／（Ｄout）が１０〜２００の範囲にあることが好ましい。
前記酸化チタン以外の酸化物は、ＳｉＯ２、ＺrＯ２、ＺnＯ、Ａl２Ｏ３、ＣeＯ２、Ｙ２Ｏ３、Ｎd２Ｏ３、ＷＯ３、Ｆe２Ｏ３、Ｓb２Ｏ５から選ばれる１種以上の酸化物であることが好ましい。
前記酸化チタン粒子は、１５０〜７００℃温度で焼成されたものであることが好ましい。
【発明の効果】
【０００９】
本発明の消臭剤によれば、管状酸化チタン粒子の結晶子径が大きく、結晶性が高いアナタース型酸化チタンであるために、臭気成分に対する吸着性能、吸着して分解する性能に優れる結果、消臭性能が極めて高い。
【発明を実施するための最良の形態】
【００１０】
本発明において管状酸化チタン粒子には、酸化チタン単独のものと、酸化チタンと酸化チタン以外の酸化物とからなるものを含む。
酸化チタン以外の酸化物としては、ＳｉＯ2、ＺrＯ2、ＺnＯ、Ａl2Ｏ3、ＣeＯ2、Ｙ2Ｏ3、Ｎd2Ｏ3、ＷＯ3、Ｆe2Ｏ3、Ｓb2Ｏ5から選ばれる１種以上の酸化物であることが好ましい。
【００１１】
このような酸化物が含まれていると、酸化物がアルカリ可溶の酸化物の場合には管状酸化チタン粒子が特に生成し易い。また、アルカリ難溶の酸化物の場合には、該酸化物が得られる管状酸化チタン粒子中に残留し、複合酸化物としての機能例えば固体酸触媒能やイオン交換機能等を、得られる管状酸化チタン粒子に付与することができ、このため消臭剤として好適に用いることのできる管状酸化チタン粒子が得られる。
また、これらの酸化物が残存することにより、得られる管状酸化チタンの収率が極めて高くなる。さらに、これらの酸化物の残存量を調節することにより、得られる管状酸化チタン粒子の光触媒活性、プロトン導電性、固体酸特性、吸着性能等を調節することができる。また、熱的安定性や化学的安定性等を調節することができるので、消臭剤として好適な管状酸化チタン粒子が得られる。
【００１２】
上記式（１）に於いて、Ｔｉ以外の元素Ｍの割合ｂが０.２を越えると、元素Ｍの種類によっても異なるが管状酸化チタンが得られないことがある。
また、酸素原子(Ｏ)の割合はａ＋ｎｂ／４＝１としたときに１≦ｘ≦２、さらには１.２≦ｘ≦２の範囲が好ましい。ｘ＝２の場合は、実質的に酸素欠陥のない酸化チタンまたは酸化チタン系複合酸化物であり、本発明の消臭剤として最適である。
ｘが１未満の場合は酸素欠陥が多く、結晶性が低下したり、結晶性を維持できない場合があり、消臭性能が不充分となることがある。
【００１３】
管状酸化チタン粒子は水分子を含んでいても良く、ｍは０．５以下であることが好ましい。ｍが０．５を超えると吸着による消臭性能（後記実施例における消臭性能(1)）の低下は僅かであるが、光触媒活性による消臭性能（後記実施例における消臭性能(2)）が不充分となる傾向がある。
【００１４】
管状酸化チタンの結晶型はアナタース型であって、結晶子径は、１０〜４０ｎｍ、さらには１５〜４０ｎｍの範囲にあることが好ましい。
管状酸化チタンの結晶型がアナタース型であると、臭気成分に対する分解活性が高く、消臭性能に優れた消臭剤が得られる。
管状酸化チタンの結晶子径が１０ｎｍ未満の場合は、結晶性が低く、吸着性能および分解活性が不充分で、このため消臭性能が不充分となる。管状酸化チタンの結晶子径が４０ｎｍを超えるものは得ることが困難である。
【００１５】
本発明に用いる管状酸化チタンの結晶子径は、Ｘ線回折法により、２θ＝２５．３°のピークの半値幅を測定し、Debye-Schrrerの式により計算によって求める。
このような管状酸化チタン粒子は、平均管外径（Ｄout）が５〜４０ｎｍ、さらには
１０〜２０ｎｍの範囲にあり、平均管内径（Ｄin）が４〜２０ｎｍ、さらには５〜１５ｎｍの範囲にあり、平均管の厚みが０.５〜１０ｎｍ、さらには１〜５ｎｍの範囲にあり、平均長さ（Ｌｐ）が５０〜１０００ｎｍ、さらには１００〜５００ｎｍの範囲にあり、アスペクト比（Ｌｐ）／（Ｄout）が１０〜２００、さらには１５〜１００の範囲にあることが好ましい。
【００１６】
管状酸化チタン粒子の平均管外径（Ｄout）が５ｎｍ未満のものは得ることが困難である。管状酸化チタン粒子の平均管外径（Ｄout）が４０ｎｍを超えるものも得ることが困難であり、得られたとしても、平均管内径が大きくなり、空隙が多くなりすぎて消臭性能が不充分となることがある。
平均長さ（Ｌｐ）が５０ｎｍ未満の場合は、結晶性が不充分な場合があり、消臭性能が不充分となることがある。平均長さ（Ｌｐ）が１０００ｎｍを超えるものは得ることが困難であり、得られたとしても、後述するように、樹脂に練り込む場合あるいは繊維等に付着させて用いる場合などに成型性あるいは付着性等が不充分となることがある。
【００１７】
上記平均管外径（Ｄout）、平均管内径（Ｄin）、平均長さ（Ｌｐ）等は透過型電子顕微鏡写真を撮影し、１００個の粒子について各値を測定し、この平均値として求める。また、平均管内径（Ｄin）は、外径を求める線の内側に認められるコントラストの境をなす線より求めることができる。
このような管状酸化チタン粒子は、前記特許文献１（特開２００４−２５０２３９号公報）に開示された方法、あるいはこれに準拠した方法により製造することができる。
【００１８】
具体的には、酸化チタン粒子あるいは酸化チタン系複合酸化物粒子の水分散液を調製し、ついで、アルカリ存在下で水熱処理した後、濾過・洗浄し、乾燥し、必要に応じて加熱処理することによって得ることができる。加熱処理する際の雰囲気は酸化ガス雰囲気であっても不活性ガス雰囲気であっても、さらには還元ガス雰囲気であってもよい。不活性ガス雰囲気あるいは還元ガス雰囲気下で加熱処理すると前記式において１≦ｘ＜２の管状酸化チタン粒子を得ることができる。
【００１９】
本発明に係る消臭剤に用いる管状酸化チタン粒子は、乾燥した後、１５０〜７００℃、特に２００〜４００℃の温度範囲で、酸化雰囲気下で加熱処理（焼成ということがある）することが好ましい。
加熱処理温度が１５０℃未満の場合はアナタース結晶性が低く、消臭性能が不充分となることがある。加熱処理温度が７００℃を超えるとルチル型結晶となり、消臭性能が不充分となることがある。
【００２０】
前記管状酸化チタン粒子はそのまま消臭剤として用いることもできるが、本願出願人の出願による特開平９−２９９４６０号公報に開示したように、（１）繊維への適用、（２）樹脂、ゴムへの適用、（３）塗料への適用、（４）その他、塗料、食品、樹脂等の製造・加工工場から排出される悪臭、飲食店等から排出される調理品、煙草などの臭いの消臭に有効である。また、家屋の建築材料、建具材（壁紙、襖、障子、畳等）、セラミックス類（タイル、陶器、磁気等）、革類製品（鞄、靴、毛皮、サイフ、定期入れ等）、木製品（机、戸棚、タンス、床板、天井板、内装材等）、紙製品（ティシュペーパー、ダンボール紙、紙コップ、紙皿等）、ガラス製品（花瓶、水槽等）、金属製品（サッシ、ケトル、カーエアコン等）などに消臭性を付与することができる。更に、本発明の消臭剤は、浄水器、プールの水などの水処理剤、化粧品材料、猫砂などの防臭に使用しても好適である。
【００２１】
また、バインダー成分と混合し、ハニカム状、円柱状、板状、シート状、繊維状、膜状など任意の形状に成形して用いることもできる。成型方法は特に制限はなく従来公知の方法を採用することができる。
バインダー成分としては、従来公知のものを用いることができ、ＳｉＯ2、Ａl2Ｏ3、ＴｉＯ2、ＺrＯ2、ＳｉＯ2−Ａl2Ｏ3等のゲルあるいはゾル等の他、カオリナイト、ベントナイト等の粘土鉱物を用いることができ、さらに有機樹脂、無機樹脂等を用いることもできる。
【００２２】
特に本発明に係る消臭剤は常温にても高い活性を発現することから生活環境内で発生する各種臭気や室内の建材、家具等から発生するホルムアルデヒド、アセトアルデヒド、アセトン、トルエン、キシレン、メチルイソブチルケトン、酢酸エチル、酢酸ブチル、フタル酸ジ−ｎ−ブチル、エチルベンゼン、スチレン、パラジクロロベンゼン、クロルピリホス、その他の有機溶剤を含むＶＯＣ等、空気中の臭気成分あるいは有害物質を常温で酸化分解して除去できる消臭剤として好適である。
以下、実施例により説明するが、本発明はこれらの実施例により限定されるものではない。
【実施例１】
【００２３】
管状酸化チタン（AT-1)の調製
塩化チタン水溶液を純水で希釈してＴｉＯ２として濃度５重量％の塩化チタン水溶液を調製した。この水溶液を、温度を５℃に調節した濃度１５重量％のアンモニア水に添加して中和・加水分解した。塩化チタン水溶液添加後のｐＨは１０.５であった。ついで、生成したゲルを濾過洗浄し、ＴｉＯ２として濃度９重量％のオルソチタン酸のゲルを得た。
このオルソチタン酸のゲル１００ｇを純水２９００ｇに分散させた後、濃度３５重量％の過酸化水素水８００ｇを加え、攪拌しながら、８５℃で３時間加熱し、ペルオキソチタン酸水溶液を調製した。得られたペルオキソチタン酸水溶液のＴｉＯ２として濃度は０.５重量％であった。
【００２４】
ついで、９５℃で１０時間加熱して酸化チタン粒子分散液とし、この酸化チタン粒子分散液に分散液中のＴｉＯ２に対するモル比が０.０１６となるようにテトラメチルアンモニウムハイドロオキサイド(TMAH、MW=149.2)を添加した。このときの分散液のｐＨは１１であった。ついで、２３０℃で５時間水熱処理して酸化チタン粒子（T-a)分散液を調製した。酸化チタン粒子（T-a)の平均粒子径は３０ｎｍであった。
【００２５】
ついで、酸化チタン粒子（T-a)分散液に、濃度４０重量％のＫＯＨ水溶液７０ｇを、ＴｉＯ２のモル数（ＴＭ）とアルカリ金属水酸化物のモル数（ＡＭ）とのモル比（ＡＭ）／（ＴＭ）が１０となるように添加し、１５０℃で２時間水熱処理した。
得られた粒子は純水にて充分洗浄した。このときのＫ２Ｏ残存量は０.９重量％であった。純水で洗浄した後、管状酸化チタン粒子の水分散液（ＴｉＯ２としての濃度５重量％）とし、これに管状酸化チタン粒子と同量の陽イオン交換樹脂と陰イオン交換樹脂とを添加し、６０℃で２４時間処理してアルカリの除去等高純度化を行った。
【００２６】
ついで、３００℃で１時間焼成して管状酸化チタン粒子（AT-1）を調製した。
得られた管状酸化チタン粒子（AT-1）の組成パラメーターを表１に示した。また粒子のＴＥＭ写真を撮影して平均粒子長（Ｌ）と平均管外径（Ｄout）および平均管内径（Ｄin）を求め、結果を表１に示した。
【００２７】
消臭性試験(1)
容量１.５Ｌのビニール製テトラパックに管状酸化チタン粒子（AT-1）を０.５ｇ入れ、ついで試験用臭気ガスを封入した。室温にて１時間放置後、検知管（（株）ガステック製）にて残存臭気ガスの濃度を測定した。
なお、臭気ガスとしてはアンモニア（濃度１００ｐｐｍ）、硫化水素（濃度２８ｐｐｍ）、ホルムアルデヒド（濃度１４ｐｐｍ）を用い、検知管は各臭気ガス専用の検知管を使用した。結果を表１に示した。
【００２８】
消臭性試験(2) 
スクリュー管（内容積４ｍｌ）に管状酸化チタン粒子（AT-1）を０.２５ｇ入れ、ついでイソプロピルアルコール（ＩＰＡ）を１ｍｌ入れ、太陽光（晴天日の日中を想定）を５時間照射した場合、紫外線（ブラックライト、３６０ｎｍ）を５時間照射した場合についてアセトンの生成量をガスクロマトグラフ質量分析装置（日本電子（株）製：ＪＭＦ  ＡＸ５０５）にて分析し、結果を表１に示した。
【実施例２】
【００２９】
管状酸化チタン（AT-2）の調製
実施例１において、４００℃で１時間焼成した以外は同様にして管状酸化チタン粒子（AT-2）を調製した。
得られた管状酸化チタン粒子（AT-2）の組成パラメーターを表１に示した。また粒子のＴＥＭ写真を撮影して平均粒子長（Ｌ）と平均管外径（Ｄout）および平均管内径（Ｄin）を求め、結果を表１に示した。
【００３０】
消臭性試験(1)および(2)
実施例１において、管状酸化チタン粒子（AT-2）を用いた以外は同様にして消臭性試験(1)および(2)を実施し、結果を表１に示した。
【実施例３】
【００３１】
管状酸化チタン（AT-3）の調製
実施例１において、５００℃で１時間焼成した以外は同様にして管状酸化チタン粒子（AT-3）を調製した。
得られた管状酸化チタン粒子（AT-3）の組成パラメーターを表１に示した。また粒子のＴＥＭ写真を撮影して平均粒子長（Ｌ）と平均管外径（Ｄout）および平均管内径（Ｄin）を求め、結果を表１に示した。
【００３２】
消臭性試験(1)および(2)
実施例１において、管状酸化チタン粒子（AT-3）を用いた以外は同様にして消臭性試験(1)および(2)を実施し、結果を表１に示した。
【実施例４】
【００３３】
管状酸化チタン（BT-1)の調製
実施例１と同様にしてＴｉＯ２として濃度が０.５重量％ペルオキソチタン酸水溶液３８００ｇを調製した。これにシリカゾル（触媒化成工業（株）製：ＳＩ-３５０、ＳｉＯ２濃度３０重量％、平均粒子径８ｎｍ）７.０ｇを混合し、９５℃で３時間加熱し、ＴｉＯ２・ＳｉＯ２ としての濃度が０.５６重量％の酸化チタン粒子（T-b)分散液を調製した。酸化チタン粒子（T-b)の平均粒子径は２０ｎｍであった。
ついで、酸化チタン粒子（T-b)分散液に、濃度４０重量％のＫＯＨ水溶液７０ｇを、ＴｉＯ２のモル数（ＴＭ）とアルカリ金属水酸化物のモル数（ＡＭ）とのモル比（ＡＭ）／（ＴＭ）が１０となるように添加し、１５０℃で２時間水熱処理した。得られた粒子は純水にて充分洗浄した。このときのＫ２Ｏ残存量は１.５重量％であった。
【００３４】
ついで管状酸化チタン粒子の水分散液（ＴｉＯ２・ＳｉＯ２としての濃度３重量％）とし、これに管状酸化チタン粒子と同量の陽イオン交換樹脂と陰イオン交換樹脂とを添加し、６０℃で２４時間処理した。再び、純水にて充分洗浄した後、管状酸化チタン粒子の水分散液（ＴｉＯ２・ＳｉＯ２としての濃度３重量％）とし、これにクエン酸をＴｉＯ２に対するモル比が０.１となるように添加した。このときのｐＨは３であった。ついで分散液を６０℃で２４時間水熱処理し、ついで水洗した後、凍結乾燥し、ついで、３００℃で１時間焼成して管状酸化チタン粒子（BT-1）を調製した。
【００３５】
得られた管状酸化チタン粒子（BT-1）の組成パラメーターを表１に示した。また粒子のＴＥＭ写真を撮影して平均粒子長（Ｌ）と平均管外径（Ｄout）および平均管内径（Ｄin）を求め、結果を表１に示した。
【００３６】
消臭性試験(1)および(2)
実施例１において、管状酸化チタン粒子（BT-1）を用いた以外は同様にして消臭性試験(1)および(2)を実施し、結果を表１に示した。
【実施例５】
【００３７】
管状酸化チタン（BT-2）の調製
実施例４において、４００℃で１時間焼成した以外は同様にして管状酸化チタン粒子（BT-2）を調製した。
得られた管状酸化チタン粒子（BT-2）の組成パラメーターを表１に示した。また粒子のＴＥＭ写真を撮影して平均粒子長（Ｌ）と平均管外径（Ｄout）および平均管内径（Ｄin）を求め、結果を表１に示した。
【００３８】
消臭性試験(1)および(2)
実施例４において、管状酸化チタン粒子（BT-2）を用いた以外は同様にして消臭性試験(1)および(2)を実施し、結果を表１に示した。
【比較例１】
【００３９】
管状酸化チタン粒子（RAT-1）の調製
実施例１において、１１０℃で１時間焼成した以外は同様にして管状酸化チタン粒子（RAT-1）を調製した。
得られた管状酸化チタン粒子（RAT-1）の組成パラメーターを表１に示した。また粒子のＴＥＭ写真を撮影して平均粒子長（Ｌ）と平均管外径（Ｄout）および平均管内径（Ｄin）を求め、結果を表１に示した。
消臭性試験(1)および(2)
実施例１において、管状酸化チタン粒子（RAT-1）を用いた以外は同様にして消臭性試験(1)および(2)を実施し、結果を表１に示した。
【比較例２】
【００４０】
管状酸化チタン粒子（RBT-1）の調製
実施例４において、１１０℃で１時間焼成した以外は同様にして管状酸化チタン粒子（RBT-1）を調製した。
得られた管状酸化チタン粒子（RBT-1）の組成パラメーターを表１に示した。また粒子のＴＥＭ写真を撮影して平均粒子長（Ｌ）と平均管外径（Ｄout）および平均管内径（Ｄin）を求め、結果を表１に示した。
消臭性試験(1)および(2)
実施例１において、管状酸化チタン粒子（RBT-1）を用いた以外は同様にして消臭性試験(1)および(2)を実施し、結果を表１に示した。
【比較例３】
【００４１】
酸化チタン粒子（RCT-1）の調製
酸化チタン粒子（富士チタン工業（株）製：ＴＡ−３００  アナターゼ、平均粒子径４００ｎｍ）を５００℃で１時間焼成して酸化チタン粒子（RCT-1）を調製した。
消臭性試験(1)および(2)
実施例１において、管状酸化チタン粒子（RCT-1）を用いた以外は同様にして消臭性試験(1)および(2)を実施し、結果を表１に示した。
【比較例４】
【００４２】
酸化チタン粒子（RDT-1）の調製
酸化チタン粒子（日本アエロジル（株）製：Ｐ−２５  アナターゼ、平均粒子径２１ｎｍ）を５００℃で１時間焼成して酸化チタン粒子（RDT-1）を調製した。
消臭性試験(1)および(2)
実施例１において、管状酸化チタン粒子（RDT-1）を用いた以外は同様にして消臭性試験(1)および(2)を実施し、結果を表１に示した。
【比較例５】
【００４３】
管状酸化チタン粒子（RET-1）の調製
塩化チタン水溶液を純水で希釈してＴiＯ２として濃度５重量％の塩化チタン水溶液を調製した。この水溶液を、温度を５℃に調節した濃度１５重量％のアンモニア水に添加して中和・加水分解した。塩化チタン水溶液添加後のｐＨは１０.５であった。ついで、生成したゲルを濾過洗浄し、ＴiＯ２として濃度９重量％のオルソチタン酸のゲルを得た。
このオルソチタン酸のゲル１００ｇを純水２９００ｇに分散させた後、濃度３５重量％の過酸化水素水８００ｇを加え、攪拌しながら、８５℃で３時間加熱し、ペルオキソチタン酸水溶液を調製した。得られたペルオキソチタン酸水溶液のＴiＯ２として濃度は、０.５重量％であった。
このペルオキソチタン酸水溶液３８００ｇにシリカゾル（触媒化成工業（株）製：ＳＩ−５５０、ＳiＯ2濃度３０重量％、平均粒子径８ｎｍ）１５.８ｇを混合し、９５℃で３時間加熱し、ＴiＯ２・ＳiＯ2 としての濃度が０.６２重量％の酸化チタン・シリカ複合粒子分散液を調製した。酸化チタン・シリカ複合粒子のシリカ含有量は１５重量％であった。
ついで、酸化チタン・シリカ複合粒子分散液を乾燥し、６００℃で２時間焼成した後、これを粉砕して平均粒子径３００ｎｍの酸化チタン・シリカ複合粒子とした。
前記酸化チタン・シリカ複合粒子を水に分散させて、ＴiＯ２・ＳiＯ２としての濃度１０重量％の酸化チタン・シリカ複合粒子分散液を調製した。
この酸化チタン・シリカ複合粒子分散液に、濃度４０重量％のＮａＯＨ水溶液７０ｇを、ＴｉＯ２のモル数（ＴＭ）とアルカリ金属水酸化物のモル数（ＡＭ）とのモル比（ＡＭ）／（ＴＭ）が１０となるように添加し、１５０℃で５時間水熱処理した。
得られた粒子は純水にて充分洗浄した。このときのＮａ２Ｏ残存量は２．５重量％であった。純水で洗浄した後、管状酸化チタン粒子の水分散液（ＴｉＯ２としての濃度５重量％）とし、これに管状酸化チタン粒子と同量の陽イオン交換樹脂と陰イオン交換樹脂とを添加し、６０℃で２４時間処理してアルカリの除去等の高純度化を行った。このときのＮａ２Ｏ残存量は０．７重量％であった。
ついで、３００℃で１時間焼成して管状酸化チタン粒子（RET-1）を調製した。
得られた管状酸化チタン粒子（RET-1）の組成パラメーターを表１に示した。また粒子のＴＥＭ写真を撮影して平均粒子長（Ｌ）と平均管外径（Ｄout）および平均管内径（Ｄin）を求め、結果を表１に示した。なお、管状酸化チタン粒子（RET-1）には粒状の無定型酸化チタンが存在していた。
消臭性試験(1)および(2)
実施例１において、管状酸化チタン粒子（RET-1）を用いた以外は同様にして消臭性試験(1)および(2)を実施し、結果を表１に示した。
【００４４】
【表１】
0005127134.tif 000002